(57)【要約】【課題】着火後の燃焼速度を抑制する難燃性に優れるポリカーボネート樹脂組成物を提供する。【解決手段】ポリカーボネート樹脂と、ガラスフィラーと、を含有し、前記ガラスフィラーの平均長径が１０００μｍ以下であり、スルホン酸の有機金属塩及びスルホンアミドの有機金属塩の合計量が、前記ポリカーボネート樹脂及び前記ガラスフィラーの合計量を基準として１質量％以下である、ポリカーボネート樹脂組成物。【選択図】なし【特許請求の範囲】
【請求項１】
ポリカーボネート樹脂と、ガラスフィラーと、を含有し、
前記ガラスフィラーの平均長径が１０００μｍ以下であり、
スルホン酸の有機金属塩及びスルホンアミドの有機金属塩の合計量が、前記ポリカーボネート樹脂及び前記ガラスフィラーの合計量を基準として１質量％以下である、ポリカーボネート樹脂組成物。
【請求項２】
前記ガラスフィラーの平均長径が１０〜１０００μｍである、請求項１に記載のポリカーボネート樹脂組成物。
【請求項３】
スルホン酸の有機金属塩及びスルホンアミドの有機金属塩の前記合計量が、前記ポリカーボネート樹脂及び前記ガラスフィラーの合計量を基準として０質量％を超え１質量％以下である、請求項１又は２に記載のポリカーボネート樹脂組成物。
【請求項４】
請求項１〜３のいずれか一項に記載のポリカーボネート樹脂組成物を含む、成形体。
【発明の詳細な説明】
【技術分野】
【０００１】
本発明は、ポリカーボネート樹脂組成物及び成形体に関する。
【背景技術】
【０００２】
ポリカーボネート樹脂は、透明性、耐衝撃性、耐熱性等に優れることから、各種用途に用いられている。このようなポリカーボネート樹脂を含有するポリカーボネート樹脂組成物が、高熱を発する用途に用いられる場合には、樹脂組成物の構成成分として塩素系化合物、臭素系化合物、リン系化合物等が用いられる場合がある（例えば、下記特許文献１参照）。
【先行技術文献】
【特許文献】
【０００３】
【特許文献１】特開２００６−２９９１８１号公報
【発明の概要】
【発明が解決しようとする課題】
【０００４】
ところで、ポリカーボネート樹脂組成物に対しては、着火後の燃焼速度を抑制する難燃性を更に向上させることが求められる場合がある。
【０００５】
本発明は、上記事情に鑑みなされたものであり、着火後の燃焼速度を抑制する難燃性に優れるポリカーボネート樹脂組成物、及び、前記樹脂組成物を含む成形体を提供することを目的とする。
【課題を解決するための手段】
【０００６】
本発明に係るポリカーボネート樹脂組成物は、ポリカーボネート樹脂と、ガラスフィラーと、を含有し、前記ガラスフィラーの平均長径が１０００μｍ以下であり、スルホン酸の有機金属塩及びスルホンアミドの有機金属塩の合計量が、前記ポリカーボネート樹脂及び前記ガラスフィラーの合計量を基準として１質量％以下である。
【０００７】
本発明に係るポリカーボネート樹脂組成物は、着火後の燃焼速度を抑制する難燃性に優れ、燃焼時の最大発熱速度を低減することができる。
【０００８】
ところで、ポリカーボネート樹脂組成物に対しては、燃焼速度を抑制する難燃性に加えて、着火速度（着火するまでの時間）を抑制する耐着火性に優れることが求められる場合がある。これに対し、本発明に係るポリカーボネート樹脂組成物は、耐着火性に優れ、着火時間を伸ばすことができる。以上のとおりのポリカーボネート樹脂組成物は、着火を抑制可能であると共に、着火後における燃焼を抑制することができる。
【０００９】
前記ガラスフィラーの平均長径は、１０〜１０００μｍであることが好ましい。
【００１０】
スルホン酸の有機金属塩及びスルホンアミドの有機金属塩の前記合計量は、前記ポリカーボネート樹脂及び前記ガラスフィラーの合計量を基準として０質量％を超え１質量％以下であってもよい。
【００１１】
本発明に係る成形体は、本発明に係るポリカーボネート樹脂組成物を含む。
【発明の効果】
【００１２】
本発明によれば、着火後の燃焼速度を抑制する難燃性に優れるポリカーボネート樹脂組成物、及び、前記樹脂組成物を含む成形体を提供することができる。本発明によれば、難燃性に加えて耐着火性に優れるポリカーボネート樹脂組成物、及び、前記樹脂組成物を含む成形体を提供することができる。
【発明を実施するための形態】
【００１３】
以下、本発明を実施するための形態について詳細に説明する。但し、本発明は以下の実施形態に限定されるものではない。
【００１４】
本明細書において組成物中の各成分の含有量は、組成物中に各成分に該当する物質が複数存在する場合、特に断らない限り、組成物中に存在する当該複数の物質の合計量を意味する。以下で例示する材料は、１種類単独で使用してもよく、２種類以上を併用してもよい。
【００１５】
＜ポリカーボネート樹脂組成物＞
本実施形態に係るポリカーボネート樹脂組成物は、（Ａ）ポリカーボネート樹脂（以下、場合により「（Ａ）成分」という）と、ガラスフィラー（以下、場合により「（Ｂ）成分」という）と、を含有し、前記ガラスフィラーの平均長径が１０００μｍ以下であり、スルホン酸の有機金属塩及びスルホンアミドの有機金属塩の合計量が、前記ポリカーボネート樹脂及び前記ガラスフィラーの合計量を基準として１質量％以下である。本実施形態に係るポリカーボネート樹脂組成物は、ポリカーボネート樹脂と、ガラスフィラーと、スルホン酸の有機金属塩及びスルホンアミドの有機金属塩からなる群より選ばれる少なくとも１種の有機金属塩（以下、場合により「（Ｃ）成分」という）と、を含有する態様であってもよく、前記（Ｃ）成分を含有しない態様であってもよい。
【００１６】
本実施形態に係るポリカーボネート樹脂組成物は、優れた難燃性及び耐着火性を有している。このような効果が得られる要因について、本発明者は下記のとおりであると推測している。すなわち、本実施形態に係るポリカーボネート樹脂組成物では、ポリカーボネート樹脂と、特定のガラスフィラーと、を用いた上で、前記有機金属塩の合計量が所定値以下であることにより、高温に加熱された際に樹脂組成物の分解により燃焼性ガスが発生したとしても、樹脂組成物が膨張することにより燃焼性ガスが内部に留められるため、燃焼性ガスが外部に漏出することが抑制される。また、ポリカーボネート樹脂と、特定のガラスフィラーと、を用いた上で、前記有機金属塩の合計量が所定値以下であることにより、樹脂組成物の分解速度が抑制されて燃焼性ガスの発生が抑制されやすい。これらにより、本実施形態に係るポリカーボネート樹脂組成物は、優れた難燃性及び耐着火性を有している。
【００１７】
（（Ａ）成分：ポリカーボネート樹脂）
（Ａ）成分であるポリカーボネート樹脂としては、例えば、種々のジヒドロキシジアリール化合物とホスゲンとを反応させるホスゲン法、及び、ジヒドロキシジアリール化合物と炭酸エステル（ジフェニルカーボネート等）とを反応させるエステル交換法などにより得られる重合体が挙げられる。（Ａ）成分を製造するに際しては、必要に応じて、分子量調節剤、触媒等を使用することができる。
【００１８】
ジヒドロキシジアリール化合物としては、ビス（４−ヒドロキシフェニル）メタン、１，１−ビス（４−ヒドロキシフェニル）エタン、２，２−ビス（４−ヒドロキシフェニル）プロパン（別名：ビスフェノールＡ）、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３，５−ジブロモフェニル）プロパン、２，２−ビス（４−ヒドロキシ−３，５−ジクロロフェニル）プロパン等のビス（ヒドロキシアリール）アルカン；１，１−ビス（４−ヒドロキシフェニル）シクロペンタン、１，１−ビス（４−ヒドロキシフェニル）シクロヘキサン等のビス（ヒドロキシアリール）シクロアルカン；４，４’−ジヒドロキシジフェニルエーテル、４，４’−ジヒドロキシ−３，３’−ジメチルジフェニルエーテル等のジヒドロキシジアリールエーテル；４，４’−ジヒドロキシジフェニルスルフィド等のジヒドロキシジアリールスルフィド；４，４’−ジヒドロキシジフェニルスルホキシド、４，４’−ジヒドロキシ−３，３’−ジメチルジフェニルスルホキシド等のジヒドロキシジアリールスルホキシド；４，４’−ジヒドロキシジフェニルスルホン、４，４’−ジヒドロキシ−３，３’−ジメチルジフェニルスルホン等のジヒドロキシジアリールスルホンなどが挙げられる。ジヒドロキシジアリール化合物は、１種類単独で使用してもよく、２種類以上を併用してもよい。
【００１９】
ジヒドロキシジアリール化合物と、ピペラジン、ジピペリジルハイドロキノン、レゾルシン、４，４’−ジヒドロキシジフェニル等とを併用してもよい。
【００２０】
ジヒドロキシジアリール化合物と、３価以上のフェノール化合物とを併用してもよい。３価以上のフェノール化合物としては、フロログルシン、４，６−ジメチル−２，４，６−トリス（４−ヒドロキシフェニル）ヘプテン、２，４，６−トリメチル−２，４，６−トリス（４−ヒドロキシフェニル）ヘプタン、１，３，５−トリス（４−ヒドロキシフェニル）ベンゼン、１，１，１−トリス（４−ヒドロキシフェニル）エタン、２，２−ビス［４，４−（４，４’−ジヒドロキシジフェニル）シクロヘキシル］プロパン等が挙げられる。
【００２１】
（Ａ）成分の粘度平均分子量は、優れた成形性が容易に得られる観点から、１００００以上が好ましく、１５０００以上がより好ましく、１７０００以上が更に好ましく、１８０００以上が特に好ましく、２００００以上が極めて好ましい。（Ａ）成分の粘度平均分子量は、成形体（シート等）の表面の優れた外観が容易に得られる観点から、１０００００以下が好ましく、３５０００以下がより好ましく、２８０００以下が更に好ましく、２５０００以下が特に好ましい。これらの観点から、（Ａ）成分の粘度平均分子量は、１００００〜１０００００が好ましく、１５０００〜３５０００がより好ましく、１７０００〜２８０００が更に好ましく、１８０００〜２５０００が特に好ましく、２００００〜２５０００が極めて好ましい。（Ａ）成分の粘度平均分子量は、次の手順により得ることができる。まず、塩化メチレンを溶媒として用いて０．５質量％のポリカーボネート樹脂溶液を得る。次に、キャノンフェンスケ型粘度管を用いて温度２０℃で比粘度（ηｓｐ）を測定する。そして、濃度換算により極限粘度〔η〕を求め、下記ＳＣＨＮＥＬＬの式から粘度平均分子量Ｍを算出することができる。
〔η〕＝１．２３×１０−４Ｍ０．８３
【００２２】
（Ａ）成分の含有量は、（Ａ）成分及び（Ｂ）成分の合計量を基準として下記の範囲が好ましい。（Ａ）成分の含有量は、優れた成形性が容易に得られる観点から、４０質量％以上が好ましく、５０質量％以上がより好ましく、５５質量％以上が更に好ましく、６０質量％以上が特に好ましく、７０質量％以上が極めて好ましい。（Ａ）成分の含有量は、成形体（シート等）の表面の優れた外観が容易に得られる観点から、９５質量％以下が好ましく、９０質量％以下がより好ましく、８７質量％以下が更に好ましく、８５質量％以下が特に好ましく、８０質量％以下が極めて好ましい。これらの観点から、（Ａ）成分の含有量は、４０〜９５質量％が好ましく、５０〜９０質量％がより好ましく、５５〜８７質量％が更に好ましく、６０〜８５質量％が特に好ましく、７０〜８０質量％が極めて好ましい。
【００２３】
（Ａ）成分の含有量は、樹脂組成物の全質量を基準として下記の範囲が好ましい。（Ａ）成分の含有量は、優れた成形性が容易に得られる観点から、４０質量％以上が好ましく、５０質量％以上がより好ましく、５５質量％以上が更に好ましく、６０質量％以上が特に好ましく、６５質量％以上が極めて好ましい。（Ａ）成分の含有量は、成形体（シート等）の表面の優れた外観が容易に得られる観点から、９５質量％以下が好ましく、９０質量％以下がより好ましく、８７質量％以下が更に好ましく、８５質量％以下が特に好ましく、８０質量％以下が極めて好ましく、７０質量％以下が非常に好ましい。これらの観点から、（Ａ）成分の含有量は、４０〜９５質量％が好ましく、５０〜９０質量％がより好ましく、５５〜８７質量％が更に好ましく、６０〜８５質量％が特に好ましく、６５〜８０質量％が極めて好ましく、６５〜７０質量％が非常に好ましい。
【００２４】
（（Ｂ）成分：ガラスフィラー）
本実施形態に係るポリカーボネート樹脂組成物は、優れた難燃性及び耐着火性が得られる観点から、（Ｂ）成分として、平均長径（最長の径の平均値）が１０００μｍ以下のガラスフィラー（ガラスを含むフィラー）を含有する。ガラスフィラーの平均長径が１０００μｍを超えると、ガラスフィラー同士の間隔が広くなりやすく、ガラスフィラー間の隙間から燃焼性ガスが抜けやすくなるため、燃焼時に膨張現象が認められず充分な難燃性及び耐着火性が得られない。
【００２５】
ガラスフィラーの平均長径は、優れた難燃性及び耐着火性が容易に得られる観点から、８００μｍ以下が好ましく、６００μｍ以下がより好ましく、５００μｍ以下が更に好ましい。ガラスフィラーの平均長径は、成形体の充分な強度が容易に得られる観点から、１０μｍ以上が好ましく、２０μｍ以上がより好ましく、３０μｍ以上が更に好ましく、４０μｍ以上が特に好ましい。これらの観点から、ガラスフィラーの平均長径は、１０〜１０００μｍが好ましく、２０〜８００μｍがより好ましく、３０〜６００μｍが更に好ましく、４０〜５００μｍが特に好ましい。
【００２６】
本実施形態に係るポリカーボネート樹脂組成物は、下記平均短径（最短の径の平均値）を有するガラスフィラーを含有することが好ましい。ガラスフィラーの平均短径は、成形体の充分な強度が容易に得られる観点から、０．１μｍ以上が好ましく、１μｍ以上がより好ましく、５μｍ以上が更に好ましい。ガラスフィラーの平均短径は、成形体（シート等）の表面の優れた外観が容易に得られる観点から、２５μｍ以下が好ましく、２０μｍ以下がより好ましく、１５μｍ以下が更に好ましく、１２μｍ以下が特に好ましく、１０μｍ以下が極めて好ましい。これらの観点から、ガラスフィラーの平均短径は、０．１〜２５μｍが好ましく、１〜２０μｍがより好ましく、５〜１５μｍが更に好ましく、５〜１２μｍが特に好ましく、５〜１０μｍが極めて好ましい。
【００２７】
本実施形態に係るポリカーボネート樹脂組成物は、下記平均アスペクト比（平均長径／平均短径）を有するガラスフィラーを含有することが好ましい。ガラスフィラーの平均アスペクト比は、成形体（シート等）の表面の優れた外観が容易に得られる観点から、１以上が好ましく、２以上がより好ましい。ガラスフィラーの平均アスペクト比は、優れた難燃性及び耐着火性が容易に得られる観点から、１００以下が好ましく、７５以下がより好ましく、５０以下が更に好ましく、４０以下が特に好ましく、３０以下が極めて好ましく、２０以下が非常に好ましく、１０以下がより一層好ましく、５未満が更に好ましく、４以下が特に好ましい。これらの観点から、ガラスフィラーの平均アスペクト比は、１〜１００が好ましく、１〜７５がより好ましく、１〜５０が更に好ましく、１〜４０が特に好ましく、１〜３０が極めて好ましく、１〜２０が非常に好ましく、１〜１０がより一層好ましく、１以上５未満が更に好ましく、１〜４が特に好ましく、２〜４が極めて好ましい。ガラスフィラーの平均アスペクト比は、４以上であってもよく、１０以上であってもよく、２０以上であってもよく、４０以上であってもよい。
【００２８】
「ガラスフィラーの長径（最長の径）」とは、ガラスフィラーを２枚の平行な板で挟んだときに、この２枚の板の距離が最も大きくなるときの当該距離に相当する長さを指す。「ガラスフィラーの短径（最短の径）」とは、ガラスフィラーを２枚の平行な板で挟んだときに、この２枚の板の距離が最も小さくなるときの当該距離に相当する長さを指す。互いに重ならないように支持体（ガラス板等）上に配置されたガラスフィラーを光学顕微鏡により４０〜５００倍で観察した撮影像において、任意に選択した１０００個のガラスフィラーの各々について長径又は短径を求め、加算平均値を平均長径又は平均短径として得ることができる。ガラスフィラーの径（長径、短径等）として、市販品のカタログ値を採用することができる。
【００２９】
ガラスフィラーの形状としては、繊維状、フレーク状（鱗片状）等が挙げられる。ガラスフィラーとしては、ミルドファイバー（ガラス繊維ミルドファイバー）、ガラスフレーク、ガラスビーズ等が挙げられる。「ミルドファイバー」とは、ガラス繊維を粉砕して得られる繊維状の粉砕物であり、例えば、円柱状、角柱状等の略柱状である。ミルドファイバーは、長径として上記繊維長（１０００μｍ以下の繊維長）を有しており、短径として繊維径を有している。ミルドファイバーを用いることにより、優れた難燃性及び耐着火性が容易に得られる。「ガラスフレーク」とは、フレーク状のガラス粉末である。ガラスフレークは、長径として上記粒径（１０００μｍ以下の粒径）を有している。「ガラスビーズ」とは、球状のガラス粉末である。ガラスビーズを用いることにより、収縮率の異方性を容易に改善することができると共に、成形体の反りを容易に改善することができる。
【００３０】
本実施形態に係るポリカーボネート樹脂組成物は、下記平均繊維径を有するミルドファイバーを含有することが好ましい。ミルドファイバーの平均繊維径は、成形体の充分な強度が容易に得られる観点から、１μｍ以上が好ましく、５μｍ以上がより好ましい。ミルドファイバーの平均繊維径は、成形体（シート等）の表面の優れた外観が容易に得られる観点から、２５μｍ以下が好ましく、１５μｍ以下がより好ましい。これらの観点から、ミルドファイバーの平均繊維径は、１〜２５μｍが好ましく、５〜１５μｍがより好ましい。
【００３１】
本実施形態に係るポリカーボネート樹脂組成物は、下記平均短径（例えば厚さ）を有するガラスフレークを含有することが好ましい。ガラスフレークの平均短径は、成形体の充分な強度が容易に得られる観点から、０．１μｍ以上が好ましく、１μｍ以上がより好ましい。ガラスフレークの平均短径は、成形体（シート等）の表面の優れた外観が容易に得られる観点から、１０μｍ以下が好ましく、８μｍ以下がより好ましい。これらの観点から、ガラスフレークの平均短径は、０．１〜１０μｍが好ましく、１〜８μｍがより好ましい。
【００３２】
ガラスフィラーは、樹脂成分との接着性を向上させるために、有機シラン化合物、シリコーン化合物等の表面処理剤で表面処理したフィラーであってもよい。
【００３３】
ガラスフィラーは、１種類単独で使用してもよく、２種類以上を併用してもよい。ミルドファイバー、ガラスフレーク、ガラスビーズ等のそれぞれは、１種類単独で使用してもよく、２種類以上を併用してもよい。本実施形態に係るポリカーボネート樹脂組成物は、混合前における平均長径、平均短径、平均アスペクト比等の異なる複数種のガラスフィラー（ミルドファイバー、ガラスフレーク等）を混合して得られてもよい。
【００３４】
（Ｂ）成分の含有量は、（Ａ）成分及び（Ｂ）成分の合計量を基準として下記の範囲が好ましい。（Ｂ）成分の含有量は、優れた難燃性及び耐着火性が容易に得られる観点から、５質量％以上が好ましく、１０質量％以上がより好ましく、１３質量％以上が更に好ましく、１５質量％以上が特に好ましく、２０質量％以上が極めて好ましい。（Ｂ）成分の含有量は、成形体の優れた外観が容易に得られる観点から、６０質量％以下が好ましく、５０質量％以下がより好ましく、４５質量％以下が更に好ましく、４０質量％以下が特に好ましく、３０質量％以下が極めて好ましい。これらの観点から、（Ｂ）成分の含有量は、５〜６０質量％が好ましく、１０〜５０質量％がより好ましく、１３〜４５質量％が更に好ましく、１５〜４０質量％が特に好ましく、２０〜３０質量％が極めて好ましい。
【００３５】
（Ｂ）成分の含有量は、樹脂組成物の全質量を基準として下記の範囲が好ましい。（Ｂ）成分の含有量は、優れた難燃性及び耐着火性が容易に得られる観点から、５質量％以上が好ましく、１０質量％以上がより好ましく、１３質量％以上が更に好ましく、１５質量％以上が特に好ましく、２０質量％以上が極めて好ましい。（Ｂ）成分の含有量は、成形体の優れた外観が容易に得られる観点から、６０質量％以下が好ましく、５０質量％以下がより好ましく、４５質量％以下が更に好ましく、４０質量％以下が特に好ましく、３５質量％以下が極めて好ましい。これらの観点から、（Ｂ）成分の含有量は、５〜６０質量％が好ましく、１０〜５０質量％がより好ましく、１３〜４５質量％が更に好ましく、１５〜４０質量％が特に好ましく、２０〜３５質量％が極めて好ましい。
【００３６】
（Ｂ）成分の含有量は、（Ａ）成分の全質量を基準として下記の範囲が好ましい。（Ｂ）成分の含有量は、優れた難燃性及び耐着火性が容易に得られる観点から、１０質量％以上が好ましく、２０質量％以上がより好ましく、３０質量％以上が更に好ましく、４０質量％以上が特に好ましい。（Ｂ）成分の含有量は、成形体の優れた外観が容易に得られる観点から、８０質量％以下が好ましく、７０質量％以下がより好ましく、６０質量％以下が更に好ましく、５０質量％以下が特に好ましい。これらの観点から、（Ｂ）成分の含有量は、１０〜８０質量％が好ましく、２０〜７０質量％がより好ましく、３０〜６０質量％が更に好ましく、４０〜５０質量％が特に好ましい。
【００３７】
（（Ｃ）成分：有機金属塩）
本実施形態に係るポリカーボネート樹脂組成物において、スルホン酸の有機金属塩及びスルホンアミドの有機金属塩である（Ｃ）成分の合計量は、ポリカーボネート樹脂及びガラスフィラーの合計量を基準として１質量％以下である。これにより、ポリカーボネート樹脂組成物の難燃性及び耐着火性を向上させることができる。
【００３８】
有機金属塩の金属としては、アルカリ金属、アルカリ土類金属、アルミニウム（Ａｌ）、チタン（Ｔｉ）、鉄（Ｆｅ）、コバルト（Ｃｏ）、ニッケル（Ｎｉ）、銅（Ｃｕ）、亜鉛（Ｚｎ）、ジルコニウム（Ｚｒ）、モリブテン（Ｍｏ）等が挙げられる。アルカリ金属としては、リチウム（Ｌｉ）、ナトリウム（Ｎａ）、カリウム（Ｋ）、ルビジウム（Ｒｂ）、セシウム（Ｃｓ）等が挙げられる。アルカリ土類金属としては、マグネシウム（Ｍｇ）、カルシウム（Ｃａ）、ストロンチウム（Ｓｒ）、バリウム（Ｂａ）等が挙げられる。（Ｃ）成分は、ポリカーボネート樹脂組成物の燃焼時の炭化層形成を促進し、難燃性及び耐着火性が更に高まる観点、並びに、ポリカーボネート樹脂の機械的物性（例えば耐衝撃性）、耐熱性、電気的特性等の性質が良好に維持される観点から、アルカリ金属塩（有機アルカリ金属塩）及びアルカリ土類金属塩（有機アルカリ土類金属塩）からなる群より選ばれる少なくとも１種が好ましく、アルカリ金属塩がより好ましく、ナトリウム塩、カリウム塩及びセシウム塩からなる群より選ばれる少なくとも１種が更に好ましい。
【００３９】
有機金属塩としては、優れた難燃性及び耐着火性が容易に得られる観点から、脂肪族スルホン酸の金属塩、芳香族スルホン酸の金属塩、脂肪族スルホンアミドの金属塩、及び、芳香族スルホンアミドの金属塩からなる群より選ばれる少なくとも１種を用いることができる。
【００４０】
脂肪族スルホン酸の金属塩としては、含フッ素脂肪族スルホン酸の金属塩等が挙げられる。含フッ素脂肪族スルホン酸の金属塩としては、分子中に少なくとも１つのＣ−Ｆ結合を有する含フッ素脂肪族スルホン酸の金属塩等が挙げられ、分子中に少なくとも１つのＣ−Ｆ結合を有する含フッ素脂肪族スルホン酸のアルカリ金属塩及びアルカリ土類金属塩等が挙げられる。分子中に少なくとも１つのＣ−Ｆ結合を有する含フッ素脂肪族スルホン酸としては、パーフルオロブタンスルホン酸、トリフルオロメタンスルホン酸等が挙げられる。分子中に少なくとも１つのＣ−Ｆ結合を有する含フッ素脂肪族スルホン酸のアルカリ金属塩としては、パーフルオロブタンスルホン酸リチウム、パーフルオロブタンスルホン酸ナトリウム、パーフルオロブタンスルホン酸カリウム、パーフルオロブタンスルホン酸セシウム等が挙げられる。分子中に少なくとも１つのＣ−Ｆ結合を有する含フッ素脂肪族スルホン酸のアルカリ土類金属塩としては、パーフルオロブタンスルホン酸マグネシウム、パーフルオロブタンスルホン酸カルシウム、パーフルオロブタンスルホン酸バリウム、トリフルオロメタンスルホン酸マグネシウム、トリフルオロメタンスルホン酸カルシウム、トリフルオロメタンスルホン酸バリウム等が挙げられる。
【００４１】
芳香族スルホン酸の金属塩としては、分子中に少なくとも１つの芳香族基を有する芳香族スルホン酸の金属塩等が挙げられ、分子中に少なくとも１つの芳香族基を有する芳香族スルホン酸のアルカリ金属塩及びアルカリ土類金属塩等が挙げられる。分子中に少なくとも１つの芳香族基を有する芳香族スルホン酸としては、ジフェニルスルホン−３，３’−ジスルホン酸、ジフェニルスルホン−３−スルホン酸、ベンゼンスルホン酸、（ポリ）スチレンスルホン酸、パラトルエンスルホン酸、（分岐）ドデシルベンゼンスルホン酸、トリクロロベンゼンスルホン酸、スチレンスルホン酸等が挙げられる。分子中に少なくとも１つの芳香族基を有する芳香族スルホン酸のアルカリ金属塩としては、ジフェニルスルホン−３，３’−ジスルホン酸ジカリウム、ジフェニルスルホン−３−スルホン酸カリウム、ベンゼンスルホン酸ナトリウム、ベンゼンスルホン酸カリウム、ベンゼンスルホン酸セシウム、（ポリ）スチレンスルホン酸ナトリウム、（ポリ）スチレンスルホン酸カリウム、（ポリ）スチレンスルホン酸セシウム、パラトルエンスルホン酸ナトリウム、パラトルエンスルホン酸カリウム、パラトルエンスルホン酸セシウム、（分岐）ドデシルベンゼンスルホン酸ナトリウム、（分岐）ドデシルベンゼンスルホン酸カリウム、（分岐）ドデシルベンゼンスルホン酸セシウム、トリクロロベンゼンスルホン酸ナトリウム、トリクロロベンゼンスルホン酸カリウム、トリクロロベンゼンスルホン酸セシウム等が挙げられる。分子中に少なくとも１つの芳香族基を有する芳香族スルホン酸のアルカリ土類金属塩としては、パラトルエンスルホン酸マグネシウム、パラトルエンスルホン酸カルシウム、パラトルエンスルホン酸ストロンチウム、パラトルエンスルホン酸バリウム、（分岐）ドデシルベンゼンスルホン酸マグネシウム、（分岐）ドデシルベンゼンスルホン酸カルシウム等が挙げられる。
【００４２】
脂肪族スルホンアミドの金属塩としては、含フッ素脂肪族スルホンアミドの金属塩等が挙げられる。含フッ素脂肪族スルホンアミドの金属塩としては、線状含フッ素脂肪族スルホンアミドの金属塩、環状含フッ素脂肪族スルホンアミドの金属塩等が挙げられ、線状含フッ素脂肪族スルホンアミドのアルカリ金属塩及びアルカリ土類金属塩、環状含フッ素脂肪族スルホンアミドのアルカリ金属塩及びアルカリ土類金属塩等が挙げられる。
【００４３】
線状含フッ素脂肪族スルホンアミドとしては、ビス（トリフルオロメタンスルホニル）イミド、ビス（ノナフルオロブタンスルホニル）イミド、トリフルオロメタン（ペンタフルオロエタン）スルホニルイミド、トリフルオロメタン（ノナフルオロブタン）スルホニルイミド等が挙げられる。線状含フッ素脂肪族スルホンアミドの金属塩としては、ビス（トリフルオロメタンスルホニル）イミドリチウム、ビス（トリフルオロメタンスルホニル）イミドナトリウム、ビス（トリフルオロメタンスルホニル）イミドカリウム、ビス（ノナフルオロブタンスルホニル）イミドリチウム、ビス（ノナフルオロブタンスルホニル）イミドナトリウム、ビス（ノナフルオロブタンスルホニル）イミドカリウム、トリフルオロメタン（ペンタフルオロエタン）スルホニルイミドリチウム、トリフルオロメタン（ペンタフルオロエタン）スルホニルイミドナトリウム、トリフルオロメタン（ペンタフルオロエタン）スルホニルイミドカリウム、トリフルオロメタン（ノナフルオロブタン）スルホニルイミドリチウム、トリフルオロメタン（ノナフルオロブタン）スルホニルイミドナトリウム、トリフルオロメタン（ノナフルオロブタン）スルホニルイミドカリウム等が挙げられる。
【００４４】
環状含フッ素脂肪族スルホンアミドとしては、シクロ−ヘキサフルオロプロパン−１，３−ビス（スルホニル）イミド等が挙げられる。環状含フッ素脂肪族スルホンアミドの金属塩としては、シクロ−ヘキサフルオロプロパン−１，３−ビス（スルホニル）イミドリチウム、シクロ−ヘキサフルオロプロパン−１，３−ビス（スルホニル）イミドナトリウム、シクロ−ヘキサフルオロプロパン−１，３−ビス（スルホニル）イミドカリウム等が挙げられる。
【００４５】
芳香族スルホンアミドの金属塩としては、分子中に少なくとも１つの芳香族基を有する芳香族スルホンアミドの金属塩等が挙げられ、分子中に少なくとも１つの芳香族基を有する芳香族スルホンアミドのアルカリ金属塩及びアルカリ土類金属塩等が挙げられる。分子中に少なくとも１つの芳香族基を有する芳香族スルホンアミドとしては、サッカリン、Ｎ−（ｐ−トリルスルホニル）−ｐ−トルエンスルホイミド、Ｎ−（Ｎ’−ベンジルアミノカルボニル）スルファニルイミド、Ｎ−（フェニルカルボキシル）−スルファニルイミド等が挙げられる。分子中に少なくとも１つの芳香族基を有する芳香族スルホンアミドの金属塩としては、サッカリンのリチウム塩、ナトリウム塩及びカリウム塩；Ｎ−（ｐ−トリルスルホニル）−ｐ−トルエンスルホイミドのリチウム塩、ナトリウム塩及びカリウム塩；Ｎ−（Ｎ’−ベンジルアミノカルボニル）スルファニルイミドのリチウム塩、ナトリウム塩及びカリウム塩；Ｎ−（フェニルカルボキシル）−スルファニルイミドのリチウム塩、ナトリウム塩及びカリウム塩等が挙げられる。
【００４６】
これらの中でも、優れた難燃性及び耐着火性が容易に得られる観点から、脂肪族スルホン酸の金属塩、芳香族スルホン酸の金属塩、及び、脂肪族スルホンアミドの金属塩からなる群より選ばれる少なくとも１種が好ましく、脂肪族スルホン酸のアルカリ金属塩、芳香族スルホン酸のアルカリ金属塩、及び、脂肪族スルホンアミドのアルカリ金属塩からなる群より選ばれる少なくとも１種がより好ましく、含フッ素脂肪族スルホン酸のアルカリ金属塩、芳香族スルホン酸のアルカリ金属塩、及び、線状含フッ素脂肪族スルホンアミドのアルカリ金属塩からなる群より選ばれる少なくとも１種が更に好ましく、芳香族スルホン酸のアルカリ金属塩が特に好ましい。具体的には、優れた難燃性及び耐着火性が容易に得られる観点から、パーフルオロブタンスルホン酸カリウム、パラトルエンスルホン酸ナトリウム、及び、ビス（トリフルオロメタンスルホニル）イミドナトリウムからなる群より選ばれる少なくとも１種が好ましい。（Ｃ）成分は、１種類単独で使用してもよく、２種類以上を併用してもよい。
【００４７】
（Ｃ）成分の含有量は、優れた難燃性及び耐着火性を得る観点から、（Ａ）成分及び（Ｂ）成分の合計量を基準として１質量％以下である。（Ｃ）成分の含有量は、優れた難燃性及び耐着火性が容易に得られる観点、樹脂組成物の熱安定性に優れる観点、並びに、成形体の外観及び機械的強度に優れる観点から、（Ａ）成分及び（Ｂ）成分の合計量を基準として、０．８質量％以下が好ましく、０．７質量％以下がより好ましく、０．５質量％以下が更に好ましく、０．３質量％以下が特に好ましく、０．１質量％以下が極めて好ましく、０．０８質量％以下が非常に好ましく、０．０５質量％以下がより一層好ましい。（Ｃ）成分の含有量は、（Ａ）成分及び（Ｂ）成分の合計量を基準として、０質量％以上であってもよく、０質量％を超えていてもよく、０．０１質量％以上であってもよく、０．０２質量％以上であってもよく、０．０４質量％以上であってもよい。これらの観点から、（Ｃ）成分の含有量は、（Ａ）成分及び（Ｂ）成分の合計量を基準として、０〜１質量％であり、０質量％を超え１質量％以下であってもよく、０．０１〜０．８質量％であってもよく、０．０２〜０．７質量％であってもよく、０．０４〜０．５質量％であってもよく、０．０４〜０．３質量％であってもよく、０．０４〜０．１質量％であってもよく、０．０４〜０．０８質量％であってもよく、０．０４〜０．０５質量％であってもよい。
【００４８】
（Ｃ）成分の含有量は、優れた難燃性及び耐着火性が容易に得られる観点、樹脂組成物の熱安定性に優れる観点、並びに、成形体の外観及び機械的強度に優れる観点から、樹脂組成物の全質量を基準として、１質量％以下が好ましく、０．８質量％以下がより好ましく、０．７質量％以下が更に好ましく、０．５質量％以下が特に好ましく、０．３質量％以下が極めて好ましく、０．１質量％以下が非常に好ましく、０．０８質量％以下がより一層好ましく、０．０５質量％以下が更に好ましく、０．０４質量％以下が特に好ましい。（Ｃ）成分の含有量は、樹脂組成物の全質量を基準として、０質量％以上であってもよく、０質量％を超えていてもよく、０．０１質量％以上であってもよく、０．０２質量％以上であってもよく、０．０３質量％以上であってもよい。これらの観点から、（Ｃ）成分の含有量は、樹脂組成物の全質量を基準として、０〜１質量％であってもよく、０質量％を超え１質量％以下であってもよく、０．０１〜０．８質量％であってもよく、０．０２〜０．７質量％であってもよく、０．０３〜０．５質量％であってもよく、０．０３〜０．３質量％であってもよく、０．０３〜０．１質量％であってもよく、０．０３〜０．０８質量％であってもよく、０．０３〜０．０５質量％であってもよく、０．０３〜０．０４質量％であってもよい。
【００４９】
（Ｃ）成分の含有量は、（Ａ）成分の全質量を基準として下記の範囲が好ましい。（Ｃ）成分の含有量は、優れた難燃性及び耐着火性が容易に得られる観点から、０．０１質量％以上が好ましく、０．０３質量％以上がより好ましく、０．０５質量％以上が更に好ましく、０．０５５質量％以上が特に好ましい。（Ｃ）成分の含有量は、優れた難燃性及び耐着火性が容易に得られる観点から、０．２質量％以下が好ましく、０．１５質量％以下がより好ましく、０．１２質量％以下が更に好ましく、０．１質量％以下が特に好ましい。これらの観点から、（Ｃ）成分の含有量は、０．０１〜０．２質量％が好ましく、０．０３〜０．１５質量％がより好ましく、０．０５〜０．１２質量％が更に好ましく、０．０５５〜０．１質量％が特に好ましい。
【００５０】
（他の成分）
本実施形態に係るポリカーボネート樹脂組成物は、必要に応じて、前記成分以外の公知の樹脂（ポリアミド、ポリイミド、ポリスチレン、ＡＢＳ樹脂、ポリオレフィン（ポリエチレン、ポリプロピレン等）、ポリエステル、フェノール樹脂、エポキシ樹脂など）を含有することができる。
【００５１】
本実施形態に係るポリカーボネート樹脂組成物は、必要に応じて、前記成分以外の公知の添加剤を含有することができる。このような添加剤としては、酸化防止剤（リン系酸化防止剤、フェノール系酸化防止剤等）、紫外線吸収剤、離型剤（グリセリン脂肪酸エステル等）、滑剤（パラフィンワックス、ｎ−ブチルステアレート、合成蜜蝋、天然蜜蝋、グリセリンモノエステル、モンタン酸ワックス、ポリエチレンワックス、ペンタエリスリトールテトラステアレート等）、着色剤（酸化チタン、染料、顔料等）、充填剤（炭酸カルシウム、クレー、シリカ、カーボンブラック、カーボン繊維、タルク、マイカ、各種ウィスカー類等）、流動性改良剤、展着剤（エポキシ化大豆油、流動パラフィン等）、難燃剤などが挙げられる。
【００５２】
（ポリカーボネート樹脂組成物の製造方法）
本実施形態に係るポリカーボネート樹脂組成物は、構成成分を混合することにより得ることができる。構成成分の混合方法としては、特に制限はなく、例えば、任意の混合機（タンブラー、リボンブレンダー、高速ミキサー等）で混合した後に単軸押出機、二軸押出機、ニーダー等で溶融混練する方法が挙げられる。
【００５３】
各成分を予め混合せずに、又は、一部の成分のみを予め混合した後、サイドフィーダーを用いて構成成分を押出機に供給し、続いて、溶融混練してポリカーボネート樹脂組成物を製造することもできる。特に、ガラスフィラーの破砕を抑制するため、樹脂成分とは別に、押出機下流側に設置したサイドフィーダーからガラスフィラーを供給し、樹脂成分とガラスフィラーとを混合することが好ましい。
【００５４】
＜成形体及びその製造方法＞
本実施形態に係る成形体は、本実施形態に係るポリカーボネート樹脂組成物を含む。本実施形態に係る成形体は、膜状であってもよく、平板状であってもよい。本実施形態に係る成形体としては、シート等が挙げられる。成形体（シート等）の断面は、半円形又は角型であってもよい。成形体（シート等）の表面にエンボス等の処理を施してもよい。難燃性及び耐着火性を更に高める観点から、成形体（シート等）の表面に無機物等で表面処理を施してもよく、別の層を積層してもよい。シートの幅は、例えば１００〜２０００ｍｍである。シートの厚さは、例えば０．１〜５ｍｍである。
【００５５】
本実施形態に係る成形体の製造方法は、本実施形態に係るポリカーボネート樹脂組成物を成形して成形体（シート等）を得る成形工程を備える。ポリカーボネート樹脂組成物の成形方法としては、特に制限はなく、公知の押出成形法（Ｔダイ成形法、カレンダー成形法、異形押出法等）、圧縮成形法、射出成形法、射出・圧縮成形法などを用いることができる。
【００５６】
本実施形態に係るポリカーボネート樹脂組成物及び成形体は、幅広い分野において用いることが可能であり、例えば、家電部材、電気・電子機器部材、ＯＡ機器部材、情報端末機器部材、機械部品、車輌部品、建築部材、照明機器部材（例えば、照明カバー、表示灯及び蛍光管）、採光用部材（例えば、採光用ドーム、天窓、アーケード及び道路側壁板）、各種容器等において用いることができる。
【実施例】
【００５７】
以下、本発明を実施例により説明するが、本発明はこれらの実施例に限定されるものではない。
【００５８】
＜ペレットの作製＞
表１及び表２に示す含有量の配合成分を準備した。次に、３７ｍｍ径の二軸押出機（株式会社神戸製鋼所製、商品名：ＫＴＸ−３７）を用いてシリンダー温度２８０℃で前記配合成分を溶融混練し、各種ペレットを得た。
【００５９】
使用した配合成分の詳細は以下のとおりである。
【００６０】
［ポリカーボネート樹脂］
Ａ−１：ビスフェノールＡ及びホスゲンから合成されたポリカーボネート樹脂、住化スタイロンポリカーボネート社製、商品名：カリバー２００−１３（粘度平均分子量：２１０００）
【００６１】
［ガラスフィラー］
Ｂ−１：ミルドファイバー、日東紡績株式会社製、商品名：ＰＦＥ３０１Ｓ（平均繊維長：４０μｍ、平均繊維径：１０μｍ）
Ｂ−２：ミルドファイバー、日東紡績株式会社製、商品名：ＳＳ１５−４０４（平均繊維長：５００μｍ、平均繊維径：１２μｍ）
Ｂ−３：ガラスフレーク、日本板硝子株式会社製、商品名：ＲＥＦＧ−３１３（平均粒径（長径）：１５０μｍ、平均厚み：５μｍ）
Ｂ−４：チョップドストランド、オーウェンスコーニング社製、商品名：ＦＴ７３７（平均繊維長：３ｍｍ、平均繊維経：１３μｍ）
【００６２】
［有機金属塩］
Ｃ−１：パラトルエンスルホン酸ナトリウム、東豊化工股聞有限公司（Ｔｏｎ  Ｆｏｎｇ  Ｃｈｅｍｉｃａｌ；Ｉｎｄｕｓｔｒｙ  Ｃｏ，  Ｌｔｄ．）製
Ｃ−２：ビス（トリフルオロメタンスルホニル）イミドナトリウム、三菱マテリアル電子化成社製
Ｃ−３：パーフルオロブタンスルホン酸カリウム、ランクセス株式会社製
【００６３】
＜平板の製造＞
乾燥機を用いて前記ペレットを１２０℃で４時間乾燥した。次に、圧縮成形機（株式会社神藤金属工業所製、商品名：ＮＦ．３７）を用いて、成形温度２５０℃、金型温度３０℃で、１００ｍｍ×１００ｍｍ×厚さ１．５ｍｍのサイズの平板を得た。実施例及び比較例のそれぞれについて平板を５枚準備した。
【００６４】
＜評価：燃焼試験＞
東洋精機株式会社製のコーンカロリーメータ（商品名：ＣＯＮＥ  ＣＡＬＯＲＩＥＭＥＴＥＲＩＩＩ）を用いて、ＩＳＯ  ５６６０−１に準拠して着火時間（単位：秒）及び最大発熱速度（単位：ｋＷ／ｍ２）を測定した。実施例及び比較例のそれぞれについて、前記平板５枚の測定を行い、平均値を算出した。ヒーター設定温度７５０℃、ヒーターと平板との距離２５ｍｍ、輻射量５０．０ｋＷ／ｍ２の条件で熱線を１０分間平板に照射した。また、目視により、燃焼時の試料の膨張の有無を観察した。充分な膨張が観察された場合を「Ａ」と評価し、若干の膨張が観察された場合を「Ｂ」と評価し、膨張が観察されなかった場合を「Ｃ」と評価した。各結果を表１及び表２に示す。
【００６５】
【表１】
2018009130.tif 000002
【００６６】
【表２】
2018009130.tif 000003
【００６７】
表１に示すとおり、実施例では、燃焼時に膨張が認められ、着火時間が長く、最大発熱速度が小さく、良好な結果が得られた。
【００６８】
一方、ガラスフィラー用いていない比較例１では、燃焼時に膨張が認められず、最大発熱速度が大きく劣っていた。
長径が１０００μｍを超えるガラスフィラーを用いた比較例２及び３では、燃焼時に膨張が認められず、着火時間及び最大発熱速度のいずれもが劣っていた。
有機金属塩の含有量が１質量％を超える比較例４では、燃焼時に若干の膨張は認められたものの、着火時間及び最大発熱速度のいずれもが劣っていた。